(57)【要約】【課題】未エージングの製鋼スラグ細骨材を用いたコンクリート組成物であって、体積膨張やこれに伴うひび割れを生じにくいコンクリート組成物を提供する。【解決手段】結合材としてセメントとフライアッシュ又は／及びシリカフュームを含み、結合材中でのフライアッシュ又は／及びシリカフュームの割合を［フライアッシュ量］＋［シリカフューム量］×３の合計で６０〜８０vol％とする。多量のフライアッシュ・シリカフュームを含むことにより気孔が多いコンクリートとなり、初期材齢では気孔により膨張圧が吸収されることで膨張が抑制され、長期材齢ではフライアッシュ・シリカフュームのＳｉＯ２分と製鋼スラグ細骨材の遊離ＣａＯなどとの反応（水和反応）により膨張が抑制され、これらの作用が複合化することにより初期材齢〜長期材齢にわたって安定した低膨張性能が得られる。【選択図】図２
2019099425.tif 000002
【特許請求の範囲】
【請求項１】
細骨材の一部として未エージングの製鋼スラグを含むコンクリート組成物であって、
結合材としてセメントとフライアッシュ又は／及びシリカフュームを含み、結合材中でのフライアッシュ又は／及びシリカフュームの割合が［フライアッシュ量］＋［シリカフューム量］×３の合計で６０vol％以上８０vol％以下であることを特徴とする低膨張性コンクリート組成物。
【請求項２】
細骨材の一部として未エージングの製鋼スラグを含むコンクリート組成物であって、
結合材としてセメントと高炉スラグ微粉末とフライアッシュ又は／及びシリカフュームを含み、結合材中でのセメントの割合が２０vol％以上、フライアッシュ又は／及びシリカフュームの割合が［フライアッシュ量］＋［シリカフューム量］×３の合計で６０vol％以上８０vol％未満、高炉スラグ微粉末の割合が２０vol％以下であることを特徴とする低膨張性コンクリート組成物。
【請求項３】
細骨材中での未エージングの製鋼スラグの割合が４０vol％以下であることを特徴とする請求項１又は２に記載の低膨張性コンクリート組成物。
【請求項４】
未エージングの製鋼スラグが転炉脱炭スラグ又は／及び溶融還元スラグであることを特徴とする請求項１〜３のいずれかに記載の低膨張性コンクリート組成物。
【請求項５】
請求項１〜４のいずれかのコンクリート組成物からなることを特徴とする低膨張性コンクリート硬化体。
【発明の詳細な説明】
【技術分野】
【０００１】
本発明は、未エージングの製鋼スラグ細骨材を含む低膨張性コンクリート組成物に関する。
【背景技術】
【０００２】
従来、コンクリートの骨材としては天然砂（細骨材）や天然の砕石（粗骨材）が用いられてきたが、これらの骨材資源は涸渇しつつあり、また、骨材採取による自然環境破壊が問題になるなど、社会全体として資源の有効利用を図る必要性が高まっている。このため、近年、鉄鋼製造プロセスで副生するスラグの利用が検討され、高炉スラグについては、骨材として広く使用されるようになり、ＪＩＳに規定されるまでになっている。
【０００３】
これに対して、製鋼スラグは、遊離ＣａＯや遊離ＭｇＯを含んでおり、これらが水と反応して膨張し、コンクリートにひび割れを生じさせて強度を低下させるという問題があるため、コンクリートの骨材に用いるのは難しいとされてきた。
遊離ＣａＯなどによる製鋼スラグの体積膨張を抑制するにはエージング処理が有効であり、例えば、特許文献１には、製鋼スラグをコンクリートの骨材などとしても利用できるようにするため、製鋼スラグを特定の方法により短時間で蒸気エージングする方法が提案されている。
【先行技術文献】
【特許文献】
【０００４】
【特許文献１】特開２００７−１０６６３１号公報
【発明の概要】
【発明が解決しようとする課題】
【０００５】
しかし、製鋼スラグのエージング処理は手間と時間がかかるため、骨材の製造コストが高くなる問題がある。また、特許文献１の方法は、エージング処理を短時間で行うとしているが、特別な設備と手法を用いるため、より製造コストが高くなる。
したがって本発明の目的は、以上のような従来技術の課題を解決し、細骨材として未エージングの製鋼スラグを用いたコンクリート組成物であって、体積膨張やこれに伴うひび割れを生じにくい低膨張性コンクリート組成物を提供することにある。
【課題を解決するための手段】
【０００６】
本発明者らは、上記課題を解決すべく実験と検討を重ねた結果、細骨材として未エージングの製鋼スラグを用いたコンクリート組成物において、結合材として、セメントとともに多量のフライアッシュ若しくはシリカフュームを配合することにより、優れた低膨張性能が得られることを見出した。
【０００７】
本発明は、このような知見に基づきなされたもので、以下を要旨とするものである。
［1］細骨材の一部として未エージングの製鋼スラグを含むコンクリート組成物であって、
結合材としてセメントとフライアッシュ又は／及びシリカフュームを含み、結合材中でのフライアッシュ又は／及びシリカフュームの割合が［フライアッシュ量］＋［シリカフューム量］×３の合計で６０vol％以上８０vol％以下であることを特徴とする低膨張性コンクリート組成物。
【０００８】
［2］細骨材の一部として未エージングの製鋼スラグを含むコンクリート組成物であって、
結合材としてセメントと高炉スラグ微粉末とフライアッシュ又は／及びシリカフュームを含み、結合材中でのセメントの割合が２０vol％以上、フライアッシュ又は／及びシリカフュームの割合が［フライアッシュ量］＋［シリカフューム量］×３の合計で６０vol％以上８０vol％未満、高炉スラグ微粉末の割合が２０vol％以下であることを特徴とする低膨張性コンクリート組成物。
【０００９】
［3］上記［1］又は［2］のコンクリート組成物において、細骨材中での未エージングの製鋼スラグの割合が４０vol％以下であることを特徴とする低膨張性コンクリート組成物。
［4］上記［1］〜［3］のいずれかのコンクリート組成物において、未エージングの製鋼スラグが転炉脱炭スラグ又は／及び溶融還元スラグであることを特徴とする低膨張性コンクリート組成物。
［5］上記［1］〜［4］のいずれかのコンクリート組成物からなることを特徴とする低膨張性コンクリート硬化体。
【発明の効果】
【００１０】
本発明のコンクリート組成物は、細骨材として未エージングの製鋼スラグを用いたコンクリート組成物でありながら、体積膨張やこれに伴うひび割れなどを生じにくい優れた低膨張性能を有する。
【図面の簡単な説明】
【００１１】
【図１】陸砂からなる細骨材の８０〜２０vol％を未エージングの製鋼スラグ細骨材（溶融還元スラグ細骨材）で置換するとともに、結合材の種類と配合量を変えて作製したコンクリート（モルタル）の供試体について、８０℃の水中養生を行った後の最長で材齢２００日までの水浸膨張比を示すグラフ
【図２】図１の試験と同様の製鋼スラグ細骨材（溶融還元スラグ細骨材）を用い、細骨材中の製鋼スラグ細骨材の割合が２０vol％（残部は陸砂）で表１に示す結合材配合比で作製したコンクリート（モルタル）の供試体について、所定日数にわたって２０℃、４０℃、さらに８０℃で水中養生を行った後の材齢２８日、９１日、１２１日、１４０日、１５３日での各水浸膨張比を示すグラフ
【図３】図２と同じ試験において、一部の供試体について、材齢による水浸膨張比の推移を示すグラフ
【図４】図２の供試体と同様の条件で作製された供試体について、材齢による圧縮強度の推移を示すグラフ
【図５】図２の供試体と同様の条件で作製された供試体の一部について、材齢７日と材齢２８日での積算細孔容積を示すグラフ
【図６】図２の試験で用いた供試体の一つ（本発明材）のＳＥＭ画像であり、上段が材齢２８日での拡大倍率が異なるＳＥＭ画像、下段が材齢１６８日での拡大倍率が異なるＳＥＭ画像
【発明を実施するための形態】
【００１２】
本発明のコンクリート組成物は、細骨材の一部として未エージングの製鋼スラグを含み、結合材としてセメントとフライアッシュ又は／及びシリカフュームを含み、結合材中でのフライアッシュ又は／及びシリカフュームの割合が［フライアッシュ量］＋［シリカフューム量］×３の合計で６０vol％以上８０vol％以下であること、若しくは、結合材としてセメントと高炉スラグ微粉末とフライアッシュ又は／及びシリカフュームを含み、結合材中でのセメントの割合が２０vol％以上、フライアッシュ又は／及びシリカフュームの割合が［フライアッシュ量］＋［シリカフューム量］×３の合計で６０vol％以上８０vol％未満、高炉スラグ微粉末の割合が２０vol％以下であることを特徴とする。
【００１３】
本発明のコンクリート組成物は、フライアッシュ又は／及びシリカフューム（以下、説明の便宜上「フライアッシュ・シリカフューム」という場合がある。）の配合量が、従来のコンクリート組成物において混和材として配合されているフライアッシュ・シリカフューム量に較べてかなり多いのが特徴であり、これにより、細骨材の一部として未エージングの製鋼スラグを含んでいても優れた低膨張性能が得られる。その機構は、コンクリートの初期材齢と長期材齢において、それぞれ下記（i）、（ii）のような膨張抑制作用が得られ、両作用が複合化することによるものと考えられ、このような機構は以下に示すような試験結果とも符合する。
【００１４】
（i）フライアッシュやシリカフュームは軽いため、これをセメント及び水と混合すると空気が巻き込まれることでコンクリートに気孔が生じやすく、フライアッシュ・シリカフュームが多量に配合される本発明のコンクリート組成物は気孔の割合が非常に多くなる。そして、コンクリートの初期材齢においては、この気孔により膨張が吸収されることで、コンクリートの膨張が抑制される。
（ii）経時的にフライアッシュ・シリカフュームのＳｉＯ２分と製鋼スラグ（細骨材）の遊離ＣａＯ、遊離ＭｇＯが反応して、体積が小さい水和物であるｘＣａＯ−ｙＳｉＯ２−ｚＨ２Ｏ［Ｃ−Ｓ−Ｈ］及びｘＭｇＯ−ｙＳｉＯ２−ｚＨ２Ｏ［Ｍ−Ｓ−Ｈ］が生成するため、収縮方向に体積変化を生じ、これが膨張を相殺するので、コンクリートの長期材齢での膨張が抑制される。
【００１５】
本発明のコンクリート組成物において、細骨材の一部として含まれる製鋼スラグ（未エージングの製鋼スラグ）は、鉄鋼製造プロセスの製鋼工程で発生するスラグである。製鋼スラグには、溶銑予備処理スラグ（脱燐スラグ、脱珪スラグ、脱硫スラグなど）、転炉脱炭スラグ、溶融還元スラグ、電気炉スラグなどあり、これらの１種以上を用いることができるが、なかでも転炉脱炭スラグや溶融還元スラグは遊離ＣａＯや遊離ＭｇＯの含有量が多いので、これを用いる場合には本発明の有効性は特に高いと言える。
【００１６】
未エージングの製鋼スラグとは、鉄鋼製造プロセスで発生してから６ヶ月未満の鉄鋼スラグであって、人為的なエージング処理（例えば、蒸気エージング、温水エージング、加圧エージングなど）を施していない製鋼スラグである。
なお、以下に説明する図表中において、ＯＰＣはセメント（普通ポルトランドセメント）、ＦＡはフライアッシュ、ＳＦはシリカフューム、ＧＧＢＳは高炉スラグ微粉末を、それぞれ意味する。
【００１７】
陸砂からなる細骨材の８０〜２０vol％を未エージングの製鋼スラグ（溶融還元スラグ、ＣａＯ含有量：３０質量％、ＭｇＯ含有量：１６質量％、粒度：０−１０ｍｍ）からなる細骨材（以下、製鋼スラグ細骨材という）で置換するとともに、結合材の種類（セメント、フライアッシュ、シリカフューム、高炉スラグ微粉末）と配合量を変えたコンクリート（モルタル）の供試体を作製した。フライアッシュとしては、フライアッシュII種を用いた。コンクリートの水・結合材比は３０％とし、混和剤にはポリカルボン酸系のＡＥ剤と消泡剤を用い、コンクリートの空気量を４．５±１．０％に調整した。粗骨材には、製鋼スラグ（脱燐スラグ）＋硬質砂岩砕石を用いた。
【００１８】
供試体の作製では、ＪＩＳ  Ａ１１３２に従い、１００×１００×４００ｍｍの型枠に２層でほぼ等しい層に分け、コンクリートを詰めた。突き棒で各層とも４０回ずつ突き、上面を均し、コンクリートゲージ用のプラグをコンクリートに張った。これをラップフィルムで包み、さらにアルミ箔で包んで封緘養生し、７２時間後に脱型した。
このようにして得られた供試体を２０℃の水中で養生し、材齢２８日後に８０℃水浸養生を最長で材齢２００日まで行った。ＪＩＳ  Ａ１１２９−２に従い、各材齢毎にコンタクトストレインゲージを用いて長さ変化を測定することにより膨張率を求め、水浸膨張比の評価を行った。その結果を図１に示す。
【００１９】
ここで、図１中の表記において、「製鋼スラグ２０」とは、細骨材中の製鋼スラグ細骨材の割合が２０vol％（残部は陸砂）という意味であり、その後のカッコ書き内の符号と数値は、結合材の種類と配合割合（mass％）を示している。例えば、「製鋼スラグ２０−（ＯＰＣ３０＋ＧＧＢＳ６０＋ＳＦ１０）」とは、細骨材中の製鋼スラグ細骨材の割合が２０vol％（残部は陸砂）であって、結合材がセメント（普通ポルトランドセメント）３０mass％＋高炉スラグ微粉末６０mass％＋シリカフューム１０mass％からなる、という意味であり、また、「製鋼スラグ４０−（ＯＰＣ３０＋ＧＧＢＳ３５＋ＦＡ３５）」とは、細骨材中の製鋼スラグ細骨材の割合が４０vol％（残部は陸砂）であって、結合材がセメント（普通ポルトランドセメント）３０mass％＋高炉スラグ微粉末３５mass％＋フライアッシュ３５mass％からなる、という意味であり、他の例の表記もこれに準じた意味である。
【００２０】
図１によれば、例えば、細骨材中の製鋼スラグ細骨材の割合が２０vol％（残部は陸砂）であって、結合材がシリカフューム１０質量％又はフライアッシュ３５質量％を含む場合には、材齢２００日でもほとんど膨張を生じていないことが分かる。また、結合材がシリカフューム１０質量％とフライアッシュ３５質量％では、ほぼ同等の結果が得られている。
【００２１】
以上の結果を踏まえ、図１の試験と同様の製鋼スラグ細骨材を用い、細骨材中の製鋼スラグ細骨材の割合が２０vol％（残部は陸砂）であって、表１に示す結合材配合比のコンクリート（モルタル）の供試体を作製した。フライアッシュとしては、フライアッシュII種を用いた。コンクリートの水・結合材比は５０％とし、ＪＩＳ  Ｒ５２０１に従い供試体を作製した。配合はＪＩＳ  Ｒ５２０１に示す配合比に基づき、普通ポルトランドセメント（ＯＰＣ）、高炉スラグ微粉末（ＧＧＢＳ）、フライアッシュ（ＦＡ）を体積比で組み合わせた結合材４５０ｇに対し、豊浦産標準砂１３５０ｇに相当する体積になるように製鋼スラグ細骨材と豊浦標準砂を組み合わせて配合し、水は２２５ｇを計量し、モルタルミキサーで３分間練り上げた。次に、ＪＩＳ  Ａ１１４６に従い、ゲージプラグを取り付けた４０×４０×１６０ｍｍの型枠にモルタルを２層に詰めた。１層目は型枠の１／２の高さまで詰め、突き棒（３５×３５ｍｍ、質量１０００ｇ）を用いて１５回突いた。さらに２層目は型枠の上面を超えるまでモルタルを詰め、突き棒で１５回突き、モルタルが平滑になるようにストレートエッジで型枠の上面を均した。これをラップフィルムで包み、２０℃の湿気箱に入れ、封緘養生し、７２時間後に脱型した。
このようにして得られた各供試体について、水浸膨張比、圧縮強度、積算細孔容積を調べた。それらの結果を図２〜図５に示す。
【００２２】
【表１】
2019099425.tif 000003
【００２３】
ここで、図２〜図５中の符号と数値の表記は結合材の種類と配合割合（vol％）を示しており、例えば、「ＯＰＣ３０＋ＧＧＢＳ６０＋ＳＦ１０」とは、結合材がセメント（普通ポルトランドセメント）３０vol％＋高炉スラグ微粉末６０vol％＋シリカフューム１０vol％からなる、という意味であり、また、「ＯＰＣ３０＋ＧＧＢＳ３５＋ＦＡ３５」とは、結合材がセメント（普通ポルトランドセメント）３０vol％＋高炉スラグ微粉末３５vol％＋フライアッシュ３５vol％からなる、という意味であり、他の例の表記もこれに準じた意味である。
また、図２、図４において、下線を付したものが本発明材となる供試体である。
【００２４】
図２、図３は、各コンクリート（モルタル）の水浸膨張比を示している。この試験では、材齢２８日までは２０℃水浸養生を行い、材齢２９日〜１２０日までは４０℃水浸養生を行い、材齢１２１日以降は８０℃水浸養生を行った。ＪＩＳ  Ａ１１２９−３に従い、ダイヤルゲージを有する測定器を用い、各材齢毎にプラグの先端から先端までの長さを測定することで膨張率を求め、水浸膨張比の評価を行った。図２は、材齢２８日、材齢９１日、材齢１２１日、材齢１４０日、材齢１５３日での水浸膨張比を示している。また、図３は、一部のコンクリートについて、材齢による水浸膨張比の推移を示している。
【００２５】
図２、図３によれば、結合材がセメントとフライアッシュからなる場合には、結合材中でのフライアッシュの割合が６０vol％以上８０vol％以下において、また、結合材がセメントと高炉スラグ微粉末とフライアッシュからなる場合には、結合材中でのフライアッシュの割合が６０vol％以上８０vol％未満、セメントの割合が２０vol％以上、高炉スラグ微粉末の割合が２０vol％以下において、それぞれ長期材齢（材齢１４０日以上）での優れた低膨張性能が得られており、結合材としてセメントのみを用いた場合（ＯＰＣ１００）に較べて、格段に優れた長期材齢での低膨張性能が得られている。
【００２６】
また、図１の結果からして、結合材としてフライアッシュに代えてシリカフュームを配合した場合には、フライアッシュ量のほぼ１／３の量で同等の効果が得られるものと考えられる。
このため本発明では、結合材として、セメントとフライアッシュ又は／及びシリカフュームを含む場合には、結合材中でのフライアッシュ又は／及びシリカフュームの割合を［フライアッシュ量］＋［シリカフューム量］×３の合計で６０vol％以上８０vol％以下とする。また、結合材として、セメントと高炉スラグ微粉末とフライアッシュ又は／及びシリカフュームを含む場合には、結合材中でのセメントの割合を２０vol％以上、フライアッシュ又は／及びシリカフュームの割合を［フライアッシュ量］＋［シリカフューム量］×３の合計で６０vol％以上８０vol％未満、高炉スラグ微粉末の割合を２０vol％以下とする。
【００２７】
図４は、各コンクリート（モルタル）の材齢による圧縮強度の推移を示している。この試験では、図２の供試体と同様の水中養生をした供試体について、ＪＩＳ  Ｒ５２０１に従い圧縮強度の測定を行った。
図４によれば、結合材の種類や配合によって圧縮強度に差はあるが、フライアッシュ・シリカフュームを高配合したコンクリート（本発明例）であっても十分な圧縮強度が得られている。また、この図４の結果と図２、図３の結果から、次のようなことが言える。すなわち、図４によれば、普通ポルトランドセメントの配合量が多いほど高い圧縮強度が得られており、一般には圧縮強度が大きいほど拘束力が大きくなるので膨張しにくく、低膨張性のコンクリートとなると考えられている。しかし、図２、図３によれば、図４において圧縮強度が高くない本発明材のコンクリートの方が低膨張であり、したがって、本発明材のコンクリートの場合には、コンクリートの強度によって膨張が抑えられるのではないことが示唆される。
【００２８】
図５は、一部のコンクリート（モルタル）について、材齢７日と材齢２８日での積算細孔容積を測定した結果を示している。この積算細孔容積は、コンクリート内に存在する気孔の積算容積であり、その測定はmicromeritics社製の水銀圧入式ポロシメーター「AutoPoreIV 9520」を用いて行った。この装置は、試料に圧力をかけて水銀を圧入し、その量と圧力の関係から細孔径が測定できる装置である。
【００２９】
図５によれば、フライアッシュを多く含む本発明材は、フライアッシュが軽いため混合時に空気を巻き込みやすく、このため、コンクリートが気孔を多く含み、ごく初期の材齢（材齢７日）では積算細孔容積が大きいが、材齢２８日になると積算細孔容積が大きく低下している。これは、数十日程度の初期材齢では、気孔が膨張を吸収しているためであると考えられる。
また、図６は、本発明材（ＯＰＣ30vol％＋ＧＧＢＳ0vol％＋ＦＡ70vol％）のＳＥＭ画像であり、上段が材齢２８日での拡大倍率が異なる画像、下段が材齢１６８日での拡大倍率が異なる画像である。これによれば、材齢２８日では水和反応はごく僅かしか生じていないが、材齢１６８日では顕著な水和反応が生じているのが確認できる。
【００３０】
以上の結果から、本発明のコンクリート組成物は、上記（i）、（ii）として記載したように、初期材齢では気孔により膨張が吸収されることでコンクリートの膨張が抑制され、長期材齢ではフライアッシュ・シリカフュームのＳｉＯ２分と製鋼スラグ（細骨材）の遊離ＣａＯ、遊離ＭｇＯの反応（水和反応）によりコンクリートの膨張が抑制され、これらの作用が複合化することにより初期材齢〜長期材齢にわたって安定した低膨張性能が得られるものと考えられる。
【００３１】
本発明において、細骨材中での未エージングの製鋼スラグ（製鋼スラグ細骨材）の割合は４０vol％以下が好ましい。細骨材中での未エージングの製鋼スラグの割合が４０vol％を超えると、結合材としてフライアッシュ・シリカフュームを多量に配合しても、十分な低膨張性能が得られないおそれがある。
また、本発明では、セメントとして、普通ポルトランドセメント、高炉セメントなどの１種以上を用いることができる。
【００３２】
本発明のコンクリート組成物は、結合材、骨材及び水を含むものであるが、粗骨材が配合されないもの（モルタル）でもよい。すなわち、本発明のコンクリート組成物はモルタルを含む。
製鋼スラグ細骨材以外の細骨材としては、例えば、天然砂（山砂、海砂、川砂など）、砕砂、軽量骨材、石炭ガス化スラグ、高炉スラグ細骨材などが挙げられ、これらの１種以上を用いることができる。また、粗骨材としては、例えば、砕石、砂利、高炉スラグ粗骨材、軽量骨材、石炭ガス化スラグなどが挙げられ、これらの１種以上を用いることができる。細骨材、粗骨材の粒度は、通常の粒度レベルでよい。
【００３３】
本発明のコンクリート組成物は、必要に応じて、さらに混和材料を配合することができる。混和材料（混和剤、混和材）としては、例えば、ＡＥ剤、減水剤、ＡＥ減水剤、高性能ＡＥ減水剤、ＡＥ助剤、消泡剤、促進剤、急結剤、遅延剤、防錆剤、膨張材などが挙げられ、これらの１種以上を用いることができる。
また、水・結合材比は、大きい方が間隙が大きいため、膨張の吸収量が大きくなる。また、水・結合材比が３０％よりも小さい領域では、自己収縮による体積減少を製鋼スラグ細骨材の膨張により緩和することができる。
本発明のコンクリート組成物によれば、長期間にわたってひび割れなどが生じない低膨張性コンクリート硬化体を得ることができる。
【図１】
2019099425.tif 000004
【図２】
2019099425.tif 000005
【図３】
2019099425.tif 000006
【図４】
2019099425.tif 000007
【図５】
2019099425.tif 000008
【図６】
2019099425.tif 000009